(57)【要約】【課題】光学特性の温度依存性が抑制された吸収層を備えた光学フィルタを提供する。【解決手段】波長３５０〜１２００ｎｍに少なくとも部分的に重なり合う吸収波長域を有する第１の吸収体および第２の吸収体を含む吸収層を備え、前記第１の吸収体および前記第２の吸収体はそれぞれ、透過波長域から遮断波長域に遷移する、第１の遷移波長域および第２の遷移波長域を有し、前記第１の吸収体は、温度の上昇とともに前記第１の遷移波長域における分光透過率曲線を短波長側にシフトし、前記前記第２の吸収体は、温度の上昇とともに前記第２の遷移波長域における分光透過率曲線を長波長側にシフトする光学フィルタ。【選択図】なし【特許請求の範囲】
【請求項１】
波長３５０〜１２００ｎｍに少なくとも部分的に重なり合う吸収波長域を有する第１の吸収体および第２の吸収体を含む吸収層を備え、
前記第１の吸収体および前記第２の吸収体はそれぞれ、透過波長域から遮断波長域に遷移する、第１の遷移波長域および第２の遷移波長域を有し、
前記第１の吸収体は、温度の上昇とともに前記第１の遷移波長域における分光透過率曲線を短波長側にシフトし、前記第２の吸収体は、温度の上昇とともに前記第２の遷移波長域における分光透過率曲線を長波長側にシフトする
ことを特徴とする光学フィルタ。
【請求項２】
波長５４０〜７９０ｎｍに前記第１の遷移波長域および前記第２の遷移波長域を有し、かつ、波長λＬ［ｎｍ］を、前記第１の吸収体および前記第２の吸収体の波長５４０〜７９０ｎｍにおける最大吸収波長のうちの長波長側の波長とするとき、入射角０°の分光透過率曲線において、波長λＬ〜１１００ｎｍの光の平均透過率が１０％以下の誘電体多層膜からなる反射層を有する、請求項１記載の光学フィルタ。
【請求項３】
前記第１の遷移波長域と前記第２の遷移波長域は、５０ｎｍ以上の重なり帯域を有する、請求項１または２記載の光学フィルタ。
【請求項４】
前記第１の吸収体が透過率２０％を示す波長と、前記第１の吸収体が透過率２０％を示す波長の少なくとも一方が、前記重なり帯域に含まれる、請求項３に記載の光学フィルタ。
【請求項５】
前記第１の吸収体は、３０℃および１００℃で測定される前記第１の遷移波長域に、それぞれ透過率が２０％となる波長λ１Ｔ３０℃−２０％およびλ１Ｔ１００℃−２０％を有し、
前記第２の吸収体は、３０℃および１００℃で測定される前記第２の遷移波長域に、それぞれ透過率が２０％となる波長λ２Ｔ３０℃−２０％およびλ２Ｔ１００℃−２０％を有し、
｜λ１Ｔ３０℃−２０％−λ１Ｔ１００℃−２０％｜≦１０ｎｍ
｜λ２Ｔ３０℃−２０％−λ２Ｔ１００℃−２０％｜≦１０ｎｍ
の関係を満たしている、請求項１乃至４いずれか１項記載の光学フィルタ。
【請求項６】
前記吸収層は、透過波長域から遮断波長域に遷移する、遷移波長域を有し、
３０℃および１００℃で測定される前記遷移波長域に、それぞれ透過率が２０％となる波長λＴ３０℃−２０％およびλＴ１００℃−２０％を有し、
｜λＴ３０℃−２０％−λＴ１００℃−２０％｜≦５ｎｍ
の関係を満たしている、請求項１乃至５いずれか１項記載の光学フィルタ。
【請求項７】
前記第１の吸収体および前記第２の吸収体は、近赤外吸収色素である、請求項１乃至６のいずれか１項に記載の光学フィルタ。
【請求項８】
前記吸収層は、前記第１の吸収体を含む第１の吸収層と、前記第２の吸収体を含む第２の吸収層を有する、請求項１乃至７のいずれか１項記載の光学フィルタ。
【請求項９】
前記吸収層は、前記第１の吸収体と前記第２の吸収体とともに透明樹脂を含む１層によりなる、請求項１乃至７いずれか１項記載の光学フィルタ。
【請求項１０】
前記第１の吸収体および前記第２の吸収体はそれぞれ、スクアリリウム系化合物、シアニン系化合物、フタロシアニン系化合物、ナフタロシアニン系化合物、ジチオール金属錯体系化合物およびジイモニウム系化合物からなる群から選ばれる少なくとも１種である、請求項１乃至９のいずれか１項に記載の光学フィルタ。
【請求項１１】
前記第１の吸収体は、式（Ａ１−１１）で表されるスクアリリウム系化合物であり、前記第２の吸収体は、式（Ａ２−１１）または式（Ａ２−１３）で表されるシアニン系化合物である、請求項１０に記載の光学フィルタ。
【化１】
2017146506.tif 000013
【請求項１２】
前記吸収層は、近赤外線吸収色素とともに透明樹脂を含む第１の吸収層と、近赤外吸収ガラスを含む第２の吸収層を有する、請求項１乃至６に記載の光学フィルタ。
【請求項１３】
前記近赤外線吸収色素は、スクアリリウム系化合物、シアニン系化合物、フタロシアニン系化合物、ナフタロシアニン系化合物、ジチオール金属錯体系化合物およびジイモニウム系化合物からなる群から選ばれる少なくとも１種であり、前記近赤外吸収ガラスが、ＣｕＯを含有するフツリン酸塩系ガラスまたはリン酸塩系ガラスである、請求項１２に記載の光学フィルタ。
【請求項１４】
前記近赤外線吸収色素は、式（Ａ１−１１）で表されるスクアリリウム系化合物である、請求項１３に記載の光学フィルタ。
【化２】
2017146506.tif 000014
【請求項１５】
請求項１〜１４のいずれか１項に記載の光学フィルタを備えた撮像装置。
【発明の詳細な説明】
【技術分野】
【０００１】
本発明は、可視光を透過し、近赤外光を遮断する光学フィルタおよび光学フィルタを用いた撮像装置に関する。
【背景技術】
【０００２】
固体撮像素子を用いた撮像装置には、色調を良好に再現し鮮明な画像を得るため、可視光を透過し近赤外光を遮断する光学フィルタが用いられる。該光学フィルタとしては、近赤外吸収色素を含む吸収層と、紫外光および近赤外光を遮断する誘電体多層膜からなる反射層とを備えた近赤外線カットフィルタが知られている（特許文献１〜４参照）。誘電体多層膜は入射角によって分光透過率曲線が変化するため、反射層と吸収層の両方を含む近赤外線カットフィルタは、吸収層の吸収特性により入射角依存性が抑制された分光透過率曲線が得られている。
【先行技術文献】
【特許文献】
【０００３】
【特許文献１】特開２０１３−１９０５５３号公報
【特許文献２】特開２０１４−５２４８２号公報
【特許文献３】国際公開第２０１４/００２８６４号
【特許文献４】韓国登録特許１４５３４６９号公報
【発明の概要】
【発明が解決しようとする課題】
【０００４】
このような近赤外線カットフィルタは、これまで、周囲の温度変化に対する光学特性、とくに、色再現性を左右する分光透過率曲線の温度依存性について具体的な検討がされていなかった。そのため、温度によって光学特性が大きく変化する近赤外線カットフィルタは、例えば、反射層の入射角依存性に起因する色再現性の劣化が十分に抑制できなくなるおそれがある。
したがって、本発明は、光学特性の温度依存性を抑制した光学フィルタ、および該光学フィルタを用いた撮像装置の提供を目的とする。
【課題を解決するための手段】
【０００５】
本発明の一態様に係る光学フィルタは、波長３５０〜１２００ｎｍに少なくとも部分的に重なり合う吸収波長域を有する第１の吸収体および第２の吸収体を含む吸収層を備え、前記第１の吸収体および前記第２の吸収体はそれぞれ、透過波長域から遮断波長域に遷移する、第１の遷移波長域および第２の遷移波長域を有し、前記第１の吸収体は、温度の上昇とともに前記第１の遷移波長域における分光透過率曲線を短波長側にシフトし、前記第２の吸収体は、温度の上昇とともに前記第２の遷移波長域における分光透過率曲線を長波長側にシフトすることを特徴とする。
【発明の効果】
【０００６】
本発明によれば、光学特性の温度依存性を抑制し、温度変化に対して色再現性の劣化を抑制した光学フィルタ、さらに、該光学フィルタを用いた撮像装置が得られる。
【図面の簡単な説明】
【０００７】
【図１】一実施形態の光学フィルタの例を概略的に示す断面図である。
【図２】実施例の光学フィルタに用いた反射層の分光透過率曲線を示す図である。
【図３】（ａ）は実施例の光学フィルタについて３０℃および１００℃で測定した分光透過率曲線、（ｂ）は同光学フィルタについて常温で測定した分光透過率曲線を示す図である。
【図４】一実施例における吸収層の各色素の分光透過率曲線を示す図である。
【図５】一実施例における吸収層の各色素の分光透過率曲線を示す図である。
【図６】一実施例における吸収層の各色素の分光透過率曲線を示す図である。
【図７】一実施例における吸収層の各色素の分光透過率曲線を示す図である。
【発明を実施するための形態】
【０００８】
本発明に係る光学フィルタは、波長３５０〜１２００ｎｍに少なくとも部分的に重なり合う吸収波長域を有する第１の吸収体および第２の吸収体を含む吸収層を有する。第１の吸収体および前記第２の吸収体はそれぞれ、透過波長域から遮断波長域に遷移する、第１の遷移波長域および第２の遷移波長域を有する。以下、各実施形態を詳述する。
【０００９】
（第１の実施形態）
本実施形態の光学フィルタ（以下、第１の実施形態の説明中「本フィルタ」ともいう）は、第１の吸収体および第２の吸収体がいずれも波長５４０〜７９０ｎｍに、透過波長域から遮断波長域に遷移する（第１，２の）遷移波長域を有する吸収剤を含んだ近赤外線カットフィルタである。
【００１０】
第１，２の吸収体として用いる吸収剤としては、典型的には、色素（近赤外線吸収色素）が挙げられるが、これに限らない。この他に第１，２の吸収体は、近赤外線吸収粒子、例えば、化合物Ａ１／ｎＣｕＰＯ４（ただし、Ａはアルカリ金属、アルカリ土類金属およびＮＨ４からなる群から選ばれる１種以上であり、ｎは１または２である。）の結晶子でもよく、具体的には、ＫＣｕＰＯ４の結晶子が挙げられる。
【００１１】
以下、第１，２の吸収体は、（近赤外線吸収）色素として説明する。また、第１の吸収体を構成する色素を第１の色素、該第１の色素における遷移波長域を第１の遷移波長域と称する。そして、第２の吸収体を構成する色素を第２の色素、該第２の色素における遷移波長域を第２の遷移波長域と称する。なお、「（第１，２の）遷移波長域」とは、第１，２の吸収体が、それぞれ、波長５４０〜７９０ｎｍにおいて、最小透過率を示す波長から短波長側に最大透過率を示す波長に遷移するまでの波長域と定義する。例えば、これらの色素が染料である場合、ジクロロメタンや、特定の透明樹脂中に溶解した状態で測定した分光透過率曲線において、上記定義に基づき、第１，２の遷移波長域を決めてよい。
【００１２】
なお、第１，２の吸収体は、波長５４０〜７９０ｎｍにおける最小透過率が２０％以下であればよく、１０％以下が好ましく、５％以下がより好ましく、３％以下がさらに好ましい。また、第１，２の吸収体は、波長５４０〜７９０ｎｍにおける最大透過率が６０％以上であればよく、７０％以上であれば好ましく、８０％以上であればより好ましく、９０％以上であればさらに好ましい。さらに、とくにことわりが無い場合、第１，２の遷移波長域は、常温（２０℃±１５℃の範囲）における分光透過率曲線に基づき定義する。
【００１３】
ここで、第１の色素は、温度の上昇とともに第１の遷移波長域における分光透過率曲線を短波長側にシフトする特性を示す対象とする。また、第２の色素は、温度の上昇とともに第２の遷移波長域における分光透過率曲線を長波長側にシフトする特性を示す対象とする。以下、温度上昇にしたがった分光透過率曲線の長波長側へのシフトを「正シフト」、短波長側へのシフトを「負シフト」ともいう。
【００１４】
第１，２の色素を含む吸収層は１層でも２層以上でもよく、吸収層は、少なくとも厚さ方向に、第１の色素と第２の色素の両方が含まれる構成であればよい。２層以上有する場合、各層は同じ構成でも異なる構成でもよい。吸収層が２層の場合、一方が第１の色素を含む樹脂からなる層、他方が第２の色素を含む樹脂からなる層の組合せでもよい。また、吸収層には、第１，２の色素以外の吸収体（以下、第３の吸収体という）が含まれてもよい。第３の吸収体は、第１，２の色素が（第１，２の）遷移波長域を有する上記特定の波長域に遷移波長域を有さない吸収体、この場合、例えば紫外線吸収色素が挙げられる。第１の色素、第２の色素および第３の吸収体は、吸収層にそれぞれ２種以上含まれてもよい。さらに、吸収層は、それ自体が例えば、近赤外線吸収ガラス基板や近赤外線吸収樹脂基板のように、基板を含んでもよい。
【００１５】
本フィルタは、さらに反射層を有してもよい。反射層は、１以上の誘電体多層膜を有する。誘電体多層膜は、全て誘電体膜から構成されるものに限らず、一部に誘電体以外の材料（例えば、金属膜）が含まれてもよい。反射層が２以上の誘電体多層膜を有する場合、通常、反射帯の異なる複数の誘電体多層膜で構成される。例えば、一方が、近赤外域（７００〜１１５０ｎｍ）のうち短波長側の光を反射する近赤外反射層であり、他方が、近赤外域のうち長波長側および近紫外域の両領域の光を反射する近赤外・近紫外反射層となる構成が挙げられる。
【００１６】
本フィルタは、さらに透明基板を有してもよい。本フィルタが、透明基板と吸収層と反射層を有する場合、吸収層と反射層は透明基板の同一主面上に有してもよく、異なる主面上に有してもよい。吸収層と反射層を同一主面上に有する場合、これらの積層順は限定されない。
【００１７】
本フィルタは、また、可視光の透過率損失を抑制する反射防止層等の、他の機能層を有してもよい。とくに、本フィルタの吸収層が、空気と接しないように、吸収層上に反射防止層を設けると、光利用効率が高められる点で好ましい。反射防止層は、吸収層の主表面に加え、側面全体も覆う構成としてもよく、この場合、吸収層の防湿効果を高められる。
【００１８】
次に、図１により、本フィルタの構成例を示す。図１（ａ）は、吸収層１１のみからなる光学フィルタであり、図１（ｂ）は、吸収層１１の一方の主面上に反射層１２を備えた光学フィルタ２０である。なお、「吸収層１１の一方の主面上に、反射層１２等の他の層を備える」とは、吸収層１１に接触して他の層が備わる場合に限らず、吸収層１１と他の層との間に、別の機能層（空間も含む）が備わる場合も含むものとし、以下の構成も同様である。ここで、光学フィルタ１０、２０における吸収層１１は、透明基板の機能を併せ持ってもよい。
【００１９】
図１（ｃ）は、透明基板１３の一方の主面上に吸収層１１、他方の主面上に反射層１２を備えた光学フィルタ３０である。図１（ｄ）は、透明基板１３の一方の主面上に吸収層１１と反射防止層１４を順に備え、他方の主面上に反射層１２を備えた光学フィルタ４０である。次に、本フィルタの吸収層、反射層、透明基板および反射防止層について詳述する。
【００２０】
＜吸収層＞
吸収層は、第１の色素（以下、「色素Ａ１」と記す）と、第２の色素（以下、「色素Ａ２」と記す）と、透明樹脂Ｂとを含有し、典型的には、透明樹脂Ｂ中に色素Ａ１と色素Ａ２が所定の重量比で均一に溶解または分散した層である。吸収層は、色素Ａ１と色素Ａ２以外の色素、すなわち第３の色素（以下、「色素Ａ３」と記す）を含有してもよい。
【００２１】
色素Ａ１は、吸収層において、波長５４０〜７９０ｎｍに第１の遷移波長域を有し、かつこの第１の遷移波長域における分光透過率曲線を負シフトする色素である。色素Ａ２は、吸収層において、波長５４０〜７９０ｎｍに第２の遷移波長域を有し、かつこの第２の遷移波長域における分光透過率曲線を正シフトする色素である。なお、色素Ａ１と色素Ａ２を含む吸収層の「遷移波長域」は、吸収層の透過波長域から遮断波長域に遷移する波長域を有し、具体的に、波長５４０〜７９０ｎｍにおいて、最小透過率を示す波長から短波長側に最大透過率を示す波長に遷移するまでの波長域と定義する。
【００２２】
色素Ａ１，Ａ２はそれぞれ、上記要件を満たせば特にその種類は限定されない。すなわち、色素が負シフトする挙動を示すか、正シフトする挙動を示すかは、色素の種類や添加量、さらに色素が分散または溶解する透明樹脂Ｂの種類に依存する。したがって、色素Ａ１，Ａ２は、それらを分散または溶解する透明樹脂Ｂに応じ、例えば、スクアリリウム系化合物、シアニン系化合物、フタロシアニン系化合物、ナフタロシアニン系化合物、ジチオール金属錯体系化合物、ジイモニウム系化合物等から適宜選択し、添加量を調整した上で組み合わせるとよい。
【００２３】
透明樹脂Ｂが、例えば、ポリイミド樹脂、ポリエステル樹脂、アクリル樹脂または環状オレフィン樹脂中であって、色素Ａ１として使用される負シフトする挙動を示す色素としては、例えば、スクアリリウム骨格の左右にベンゼン環が結合し、さらにベンゼン環の４位に窒素原子が結合した構造を有するスクアリリウム化合物が挙げられる。より具体的には、式（Ａ１−１１）〜（Ａ１−１４）に示すスクアリリウム系化合物（その共鳴構造体を含む）が挙げられる。なお、本明細書において、とくにことわらない限り、式（Ａ１−１１）で表される化合物を化合物（Ａ１−１１）と記し、他の式で表される化合物も同様に記す。
【００２４】
【化１】
2017146506.tif 000002
【００２５】
式（Ａ１−１１）〜（Ａ１−１４）中の記号は以下のとおりである。
Ｒ２４およびＲ２６は、それぞれ独立して、水素原子、ハロゲン原子、水酸基、炭素数１〜６のアルキル基もしくはアルコキシ基、炭素数１〜１０のアシルオキシ基、または−ＮＲ２７Ｒ２８（Ｒ２７およびＲ２８は、それぞれ独立して、水素原子、炭素数１〜２０のアルキル基、−Ｃ（＝Ｏ）−Ｒ２９（Ｒ２９は、水素原子、置換基を有していてもよい炭素数１〜２０のアルキル基もしくは炭素数６〜１１のアリール基または、置換基を有していてもよく、炭素原子間に酸素原子を有していてもよい炭素数７〜１８のアルアリール基）、−ＮＨＲ３０、または−ＳＯ２−Ｒ３０（Ｒ３０は、それぞれ１つ以上の水素原子がハロゲン原子、水酸基、カルボキシ基、スルホ基、またはシアノ基で置換されていてもよく、炭素原子間に不飽和結合、酸素原子、飽和もしくは不飽和の環構造を含んでよい炭素数１〜２５の炭化水素基）を示す。）を示す。
【００２６】
Ｘ１およびＸ２はそれぞれ式（１ｘ）または（２ｘ）で示される基であり、Ｙ１およびＹ２はそれぞれ式（１ｙ）〜（５ｙ）から選ばれるいずれかで示される基である。Ｘ１およびＸ２が、それぞれ下記式（２ｘ）で示される基の場合、Ｘ１およびＸ２はベンゼン環に直接結合していてもよい。
【００２７】
【化２】
2017146506.tif 000003
【００２８】
式（１ｘ）中、４個のＺは、それぞれ独立して水素原子、水酸基、炭素数１〜６のアルキル基もしくはアルコキシ基、または−ＮＲ３８Ｒ３９（Ｒ３８およびＲ３９は、それぞれ独立して、水素原子または炭素数１〜２０のアルキル基を示す）を示す。Ｒ３１〜Ｒ３６はそれぞれ独立して水素原子、炭素数１〜６のアルキル基または炭素数６〜１０のアリール基を、Ｒ３７は炭素数１〜６のアルキル基または炭素数６〜１０のアリール基を示す。
【００２９】
Ｒ２１およびＲ２２は、それぞれ独立して、水素原子、置換基を有していてもよい炭素数１〜６のアルキル基もしくはアリル基、または炭素数６〜１１のアリール基もしくはアルアリール基を示す。
Ｒ２３およびＲ２５は、それぞれ独立して、水素原子、ハロゲン原子、または、炭素数１〜６のアルキル基もしくはアルコキシ基を示す。
Ｑは、水素原子が炭素数１〜６のアルキル基、炭素数６〜１０のアリール基または置換基を有していてもよい炭素数１〜１０のアシルオキシ基で置換されてもよいアルキレン基、またはアルキレンオキシ基を示す。
【００３０】
化合物（Ａ１−１１）、（Ａ１−１２）、（Ａ１−１３）および（Ａ１−１４）として、例えば、以下のものが挙げられる。
【００３１】
【化３】
2017146506.tif 000004
【００３２】
【化４】
2017146506.tif 000005
【００３３】
また、透明樹脂Ｂが、ポリイミド樹脂、ポリエステル樹脂、アクリル樹脂または環状オレフィン樹脂中であって、色素Ａ２として正シフトする挙動を示す色素としては、例えば、式（Ａ２−１１）〜（Ａ２−１３）に示すシアニン系化合物や、ＦＤＲ−００４、ＦＤＲ−００５（以上、山田化学工業（株）製  商品名）等のフタロシアニン系化合物等が挙げられる。
【００３４】
【化５】
2017146506.tif 000006
【００３５】
式（Ａ２−１１）〜（Ａ２−１３）中の記号は以下のとおりである。
Ｒ１〜Ｒ１２はそれぞれ独立に水素原子、ハロゲン原子、置換基を有してもよい炭素数１〜１５のアルキル基、または炭素数５〜２０のアリール基を示す。
Ｒ１とＲ２は互いに連結して５員環、６員環、または７員環を形成していてもよい。その場合、炭素環に結合する水素は炭素数１〜２０のアルキル基または炭素数６〜３０のアリール基で置換されていてもよい。
Ｘ−は一価のアニオンを示し、ｎはＸ−の個数を示し、０または１である。
【００３６】
ｎが０の場合、Ａ１は式（ａ１）〜（ａ６）のいずれかで示されるアニオン性基を示す。
ｎが１の場合、Ａ１はハロゲン原子、または、−Ｘ−Ａ２（Ｘは単結合、エーテル結合（−Ｏ−）、スルホニル結合（−ＳＯ２−）、エステル結合（−Ｃ（＝Ｏ）−Ｏ−、−Ｏ−Ｃ（＝Ｏ）−）またはウレイド結合（−ＮＨ−Ｃ（＝Ｏ）−ＮＨ−）であり、Ａ２は炭素数１〜２０のアルキル基または炭素数６〜３０のアリール基である。）を示す。
【００３７】
【化６】
2017146506.tif 000007
式（ａ１）〜（ａ６）中、Ｒ１０１〜Ｒ１１４はそれぞれ独立に水素原子、炭素数５〜２０のアリール基、または、置換基を有してもよい炭素数１〜１０のアルキル基を示す。
【００３８】
なお、Ｘ−のＸとしては、Ｉ、ＰＦ６、ＣｌＯ４−、式（Ｘ１）、(Ｘ２)で示されるアニオン等が挙げられる。
【化７】
2017146506.tif 000008
【００３９】
化合物（Ａ２−１１）の具体例としては、式（Ａ２−１１ａ）で示される化合物等、また化合物（Ａ２−１３）の具体例としては式（Ａ２−１３ａ）、式（Ａ２−１３ｂ）でそれぞれ示される化合物等が挙げられる。
【００４０】
【化８】
2017146506.tif 000009
【００４１】
なお、透明樹脂Ｂは、上述した樹脂の他、エポキシ樹脂、エン・チオール樹脂、ポリカーボネート樹脂、ポリエーテル樹脂、ポリアリレート樹脂、ポリサルホン樹脂、ポリエーテルサルホン樹脂、ポリパラフェニレン樹脂、ポリアリーレンエーテルフォスフィンオキシド樹脂、ポリアミドイミド樹脂、およびポリオレフィン樹脂等が使用できる。また、透明樹脂Ｂは、１種を単独で使用してもよく、２種以上を混合して使用してもよい。
【００４２】
表１は、各色素を各種透明樹脂１００質量部に対して所定の質量部を分散または溶解させて形成した吸収層について、温度３０℃および１００℃における分光透過率曲線を測定し、各温度の遷移波長域において、透過率２０%となる波長、λＴ３０℃−２０％およびλＴ１００℃−２０％を求め、シフト量を算出した結果である。
シフト量（ｎｍ）＝λＴ１００℃−２０％−λＴ３０℃−２０％
なお、このように、第１の色素、第２の色素の透過率が２０％となる波長を指標とした理由は、とくに温度変化によって色素に由来して、透過率が２０％となる波長の変動が大きいためであって、透過率が２０％となる波長の温度依存性を抑制することで、分光透過率曲線の温度依存性を効果的に抑制できるからである。
【００４３】
使用した色素は、式（Ａ１−１１ａ）および（Ａ１−１４ａ）に示すスクアリリウム系化合物、式（Ａ２−１１ａ）、（Ａ２−１３ａ）および（Ａ２−１３ｂ）に示すシアニン系化合物、ＦＤＲ−００４およびＦＤＲ−００５（以上、山田化学工業（株）製  商品名）のフタロシアニン系化合物である。また、透明樹脂には、ポリイミド樹脂（三菱ガス化学（株）製、商品名 ネオプリム（登録商標）Ｃ３Ｇ３０）、ポリエステル樹脂（大阪ガスケミカル（株）製、商品名 Ｂ−ＯＫＰ２）、アクリル樹脂（三菱レイヨン（株）製、商品名 ＢＲ−５０）、および環状オレフィン樹脂（ＪＳＲ（株）製、商品名 ＡＲＴＯＮ（登録商標））を用いた。なお、分光透過率曲線の測定には、オーシャンオプティクス社製のＨＲ２０００高分解能小型ファイバ光学分光器を用いた。
【００４４】
【表１】
2017146506.tif 000010
【００４５】
表１から明らかなように、式（Ａ１−１１ａ）および（Ａ１−１４ａ）に示すスクアリリウム系化合物は、ポリイミド樹脂、ポリエステル樹脂、アクリル樹脂および環状オレフィン樹脂のすべてで、その（第１の）遷移波長域における分光透過率曲線で負シフト、すなわち、色素Ａ１としての挙動を示した。一方、式（Ａ２−１１ａ）、（Ａ２−１３ａ）および（Ａ２−１３ｂ）に示すシアニン系化合物は、ポリイミド樹脂、ポリエステル樹脂およびアクリル樹脂中でその（第２の）遷移波長域における分光透過率曲線で正シフト、すなわち、色素Ａ２としての挙動を示した。また、フタロシアニン系化合物は、ＦＤＲ−００４がポリイミド樹脂および環状オレフィン樹脂で正シフトの挙動を示し、ＦＤＲ−００５がポリイミド樹脂、ポリエステル樹脂、アクリル樹脂および環状オレフィン樹脂のすべてで正シフト、すなわち、色素Ａ２としての挙動を示した。
【００４６】
第１，２の色素を含む吸収層は、第１の遷移波長域と第２の遷移波長域が、５０ｎｍ以上の帯域で重なり合うとよい。このような重なり帯域があることで、吸収層における分光透過率曲線の温度依存性が低減され、安定した色再現性が得られやすい。すなわち、５０ｎｍ以上の重なり帯域があることで、負シフトと正シフトによる相殺の効果が顕著となり、温度変化が生じても、吸収層における分光透過率曲線のシフト量が小さくなる効果が得られる。第１，２の遷移波長域の重なり帯域は、８０ｎｍ以上が好ましく、１００ｎｍ以上がより好ましく、１５０ｎｍ以上がさらに好ましい。
【００４７】
そして、この重なり帯域には、色素Ａ１の透過率が２０％となる波長、および色素Ａ２の透過率が２０％となる波長のいずれか一方が含まれているとよく、両方が含まれていると好ましい。また、重なり帯域には、色素Ａ１の透過率が１５〜４０％となる波長、および色素Ａ２の透過率が１５〜４０％となる波長のいずれか一方が含まれているとより好ましく、両方が含まれているとさらに好ましい。さらに、この重なり帯域には、色素Ａ１と色素Ａ２を含む吸収層の透過率が２０％となる波長が含まれていると好ましく、該透過率が１５〜４０％となる波長が含まれているとより好ましい。なお、上記は、少なくとも常温〜１００℃の温度条件においていずれも満足することが好ましい。
【００４８】
さらに、第１，２の吸収体を含む吸収層は、（ｉ）または（ｉｉ）を満たしていることが好ましく、両方を満たしていればより好ましい。かかる条件を満たすように、本実施形態は、各色素および透明樹脂を選択するとともに、各色素の濃度および厚さを調整するとよい。
（ｉ）第１の吸収体は、３０℃および１００℃で測定される第１の遷移波長域に、それぞれ透過率が２０％となる波長λ１Ｔ３０℃−２０％およびλ１Ｔ１００℃−２０％を有し、
第２の吸収体は、３０℃および１００℃で測定される第２の遷移波長域に、それぞれ透過率が２０％となる波長λ２Ｔ３０℃−２０％およびλ２Ｔ１００℃−２０％を有し、
｜λ１Ｔ３０℃−２０％−λ１Ｔ１００℃−２０％｜≦１０ｎｍ
｜λ２Ｔ３０℃−２０％−λ２Ｔ１００℃−２０％｜≦１０ｎｍ
の関係を満たしている。
（ｉ）において、上記２つの不等式の右辺の（最大）値は、５ｎｍが好ましく、３ｎｍがより好ましく、２ｎｍがさらに好ましい。
【００４９】
（ｉｉ）透過波長域から遮断波長域に遷移する、遷移波長域を有し、
３０℃および１００℃で測定される上記遷移波長域に、それぞれ透過率が２０％となる波長λＴ３０℃−２０％およびλＴ１００℃−２０％を有し、
波長λＴ３０℃−２０％およびλＴ１００℃−２０％が次式の関係を満たしている。
｜λＴ３０℃−２０％−λＴ１００℃−２０％｜≦５ｎｍ
（ｉｉ）において、上記不等式の右辺の（最大）値は、３ｎｍが好ましく、１．５ｎｍがより好ましく、１ｎｍがさらに好ましく、実質的に０ｎｍであるととくに好ましい。
なお、吸収層において、吸収率が最大となる波長における透過率は、１０％以下であればよく、５％以下が好ましく、３％以下がより好ましい。
また、（ｉ）および（ｉｉ）のように、透過率２０％となる波長を指標として与えたのは、温度変化によって透過率２０％となる波長が、色素に由来して変動しやすいため、該透過率における波長変動を抑制することが、高精度の色再現性のために重要となるからである。
【００５０】
＜反射層＞
反射層は、可視光を透過し、前記吸収層の遮光域以外の波長の光を遮蔽する波長選択特性を有することが好ましい。この場合、反射層の遮光領域は、吸収層の遮光領域を含んでもよい。
【００５１】
反射層は、低屈折率の誘電体膜（低屈折率膜）と高屈折率の誘電体膜（高屈折率膜）とを交互に積層した誘電体多層膜から構成される。誘電体多層膜は、光の干渉を利用して特定の波長域の光の透過と遮蔽を制御する機能を発現し、その透過・遮蔽特性には入射角依存性がある。一般的には、反射により遮蔽する光の波長は、垂直に入射する光（入射角０°）より、斜めに入射する光の方が短波長になる。
【００５２】
本実施形態において、反射層を構成する誘電体多層膜は、（ｉｉｉ−１）を満たせばよい。
（ｉｉｉ−１）入射角０°の分光透過率曲線において、波長λＬ〜１１００ｎｍの光の平均透過率が１０％以下である（ここで、λＬは、第１および第２の吸収体の波長５４０〜７９０ｎｍにおける最大吸収波長のうちの長波長側の波長である）ことが好ましい。波長λＬ〜１１００ｎｍの光の平均透過率は低いほど好ましく、１％以下がより好ましい。
【００５３】
誘電体多層膜はまた、（ｉｉｉ−２）および（ｉｉｉ−３）を満たすことが好ましい。
（ｉｉｉ−２）入射角０°の分光透過率曲線において、波長４３０〜５５０ｎｍの光の透過率が９０％以上である。波長４３０〜５５０ｎｍの光の透過率は、９３％以上がより好ましく、９５％以上がより一層好ましく、９７％以上がさらに好ましい。
（ｉｉｉ−３）入射角０°の各分光透過率曲線において、波長λｂ〜１１００ｎｍの光の平均透過率が１％以下である（ここで、λｂは、前記吸収層の波長６３０〜８００ｎｍの光の透過率が１％となる最大波長である）。波長λｂ〜１１００ｎｍの光の平均透過率は、０．５％以下がより好ましい。
【００５４】
反射層を構成する誘電体多層膜は、さらに（ｉｉｉ−４）および（ｉｉｉ−５）を満たすことがより好ましい。
（ｉｉｉ−４）入射角３０°の分光透過率曲線において、波長４３０〜５５０ｎｍの光の透過率が９０％以上である。波長４３０〜５５０ｎｍの光の透過率は、９３％以上がより好ましく、９５％以上がより一層好ましく、９７％以上がさらに好ましい。
（ｉｉｉ−５）入射角３０°の各分光透過率曲線において、波長λｂ〜１１００ｎｍの光の平均透過率が１％以下である。波長λｂ〜１１００ｎｍの光の透過率は、０．５％以下がより好ましい。
反射層が、（ｉｉｉ−１）を満たせば、近赤外線遮蔽効果が高い近赤外線カットフィルタが得られる。また（ｉｉｉ−２）および（ｉｉｉ−３）を満たせば、波長４３０〜５５０ｎｍの光の透過率が高い近赤外線カットフィルタが得られる。さらに、（ｉｉｉ−４）および（ｉｉｉ−５）を満たせば、波長４３０〜５５０ｎｍの光の透過率が高く、かつ斜入射特性に優れる近赤外線カットフィルタが得られる。
【００５５】
［透明基板］
透明基板は、波長４２０〜６７０ｎｍの可視光で高透過を示す材料であればよく、近赤外光や近紫外光を吸収する材料でもよい。具体的には、例えば、ガラスや水晶、ニオブ酸リチウム、サファイア等の複屈折性結晶等の無機材料や、樹脂等の有機材料が挙げられる。
【００５６】
透明基板に使用できるガラスとしては、ソーダライムガラス、ホウケイ酸ガラス、無アルカリガラス、石英ガラス等が挙げられる。また、第２の実施形態で説明する、フツリン酸塩系ガラスやリン酸塩系ガラス等にＣｕＯ等を添加した吸収型ガラス等も使用できる。なお、「リン酸塩ガラス」には、ガラスの骨格の一部がＳｉＯ２で構成されるケイリン酸塩ガラスも含むものとする。透明基板に使用できる樹脂としては、ポリエステル樹脂、ポリオレフィン樹脂、アクリル樹脂、ウレタン樹脂、塩化ビニル樹脂、フッ素樹脂、ポリカーボネート樹脂、ポリビニルブチラール樹脂、ポリビニルアルコール樹脂、ポリイミド樹脂等が挙げられる。
【００５７】
＜反射防止層＞
本フィルタは、他の機能層として、可視光の反射損失を低減する反射防止層を備えるとよい。反射防止層は、波長４００〜７００ｎｍの可視光の反射防止効果を得るため、屈折率の異なる誘電体膜を例えば、３〜９層で、２００〜４００ｎｍ厚となるように積層して実現できる。
【００５８】
（第２の実施形態）
本実施形態の光学フィルタ（以下、第２の実施形態の説明中「本フィルタ」ともいう）は、吸収層の一部として、吸収型ガラスを用いる。例えば、本フィルタの吸収層は、フツリン酸塩系ガラスやリン酸塩系ガラス等にＣｕＯ等を添加した吸収型ガラスと、色素Ａ１を、透明樹脂Ｂに溶解または分散した層（本実施形態で「樹脂層」ともいう。）と、を含んだ構成が挙げられる。
【００５９】
フツリン酸塩系ガラスやリン酸塩系ガラス等にＣｕＯ等を添加した吸収型ガラスは、第１の実施形態における色素Ａ２を透明樹脂に溶解または分散させた層と同様の光学特性を示す。すなわち、波長５４０〜７９０ｎｍに、第２の遷移波長域を有するとともに、温度の上昇とともに第２の遷移波長域における分光透過率曲線が長波長側にシフト、つまり正シフトする。
したがって、第１の実施形態が、吸収層に第２の吸収体として色素Ａ２を含んでいるのに対し、本実施形態の光学フィルタは、第２の吸収体を含む層として吸収型ガラスを用い、その他の構成は第１の実施形態と同様である。以下、第１の実施形態との相違点を中心に説明する。
【００６０】
吸収型ガラスは、ＣｕＯ等の添加濃度や厚さを調整することで、波長７００〜１１５０ｎｍの光の透過率を調整できる。表２に、ＣｕＯを含有するリン酸ガラスおよびＣｕＯを含有するフツリン酸ガラスの（第２の）遷移波長域における分光透過率曲線のシフト量の一例を示す。シフト量は、第１の実施形態で説明した色素を各種透明樹脂に分散または溶解させて形成した吸収層の場合と同様、温度３０℃および１００℃における各分光透過率曲線を測定し、各吸収型ガラスの（第２の）遷移波長域における分光透過率曲線の透過率２０%となる波長λＴ３０℃−２０％およびλＴ１００℃−２０％を求め、シフト量（λＴ１００℃−２０％−λＴ３０℃−２０％）（ｎｍ）を算出したものである。
【００６１】
【表２】
2017146506.tif 000011
【００６２】
表２から明らかなように、吸収型ガラスは、その（第２の）遷移波長域における分光透過率曲線が温度の上昇とともに正シフトする。したがって、（第１の）遷移波長域における分光透過率曲線が温度の上昇とともに負シフトする、色素Ａ１を含有する層と組み合わせることで、分光特性の温度依存性が抑制された光学フィルタを実現できる。
【００６３】
透明基材がフツリン酸塩系ガラスの場合、具体的にカチオン％表示で、Ｐ５＋ ２０〜４５％、Ａｌ３＋ １〜２５％、Ｒ＋１〜３０％（但し、Ｒ＋は、Ｌｉ＋、Ｎａ＋、Ｋ＋のうち少なくとも１つであって、左記の値は、それぞれの含有割合を合計した値である）、Ｃｕ２＋ １〜２０％、Ｒ２＋１〜５０（但し、Ｒ２＋は、Ｍｇ２＋、Ｃａ２＋、Ｓｒ２＋、Ｂａ２＋、Ｚｎ２＋のうち少なくとも１つであって、左記の値は、それぞれの含有割合を合計した値である）を含有するとともに、アニオン％表示で、Ｆ− １０〜６５％、Ｏ２− ３５〜９０％を含有していることが好ましい。
【００６４】
また、透明基材がリン酸塩系ガラスの場合、質量％表示で、Ｐ２Ｏ５ ３０〜８０％、Ａｌ２Ｏ３ １〜２０％、Ｒ２Ｏ ０．５〜３０％、（但し、Ｒ２Ｏは、Ｌｉ２Ｏ、Ｎａ２Ｏ、Ｋ２Ｏのうちの少なくとも１つであって、左記の値は、それぞれの含有割合を合計した値である。）、ＣｕＯ １〜１２％、ＲＯ ０．５〜４０％（但し、ＲＯは、ＭｇＯ、ＣａＯ、ＳｒＯ、ＢａＯ、ＺｎＯのうちの少なくとも１つであって、左記の値は、それぞれの含有割合を合計した値である）を含有することが好ましい。
【００６５】
市販品を例示すると、ＮＦ−５０Ｅ、ＮＦ−５０ＥＸ、ＮＦ−５０Ｔ、ＮＦ−５０ＴＸ（旭硝子（株）製、商品名）等、ＢＧ−６０、ＢＧ−６１（以上、ショット社製、商品名）等、ＣＤ５０００（ＨＯＹＡ（株）製、商品名）等が挙げられる。
【００６６】
上記したＣｕＯ含有ガラスは、金属酸化物をさらに含有してもよい。金属酸化物は、例えば、Ｆｅ２Ｏ３、ＭｏＯ３、ＷＯ３、ＣｅＯ２、Ｓｂ２Ｏ３、Ｖ２Ｏ５等の１種以上を含有すると、ＣｕＯ含有ガラスは紫外線吸収特性を有する。これらの金属酸化物の含有量は、上記ＣｕＯ含有ガラス１００質量部に対して、Ｆｅ２Ｏ３、ＭｏＯ３、ＷＯ３およびＣｅＯ２からなる群から選択される少なくとも１種を、Ｆｅ２Ｏ３ ０．６〜５質量部、ＭｏＯ３ ０．５〜５質量部、ＷＯ３ １〜６質量部、ＣｅＯ２ ２．５〜６質量部、またはＦｅ２Ｏ３とＳｂ２Ｏ３の２種をＦｅ２Ｏ３ ０．６〜５質量部＋Ｓｂ２Ｏ３ ０．１〜５質量部、もしくはＶ２Ｏ５とＣｅＯ２の２種をＶ２Ｏ５ ０．０１〜０．５質量部＋ＣｅＯ２ １〜６質量部とするとよい。
【００６７】
なお、本フィルタにおいても、第１の遷移波長域と第２の遷移波長域が、５０ｎｍ以上の重なり帯域を有するとよく、重なり帯域は８０ｎｍ以上が好ましく、１００ｎｍ以上がより好ましく、１５０ｎｍ以上がさらに好ましい。また、吸収層は、前述した（ｉ）または（ｉｉ）を満たしていればよく、両方を満たしていれば好ましい。かかる条件を満たすように、色素および透明樹脂、吸収型ガラスを選択するとともに、色素の濃度、色素を含有する層の厚さ、吸収型ガラスに含有するＣｕＯ等の濃度、吸収型ガラスの厚さを調整することが好ましい。
【００６８】
このように、本フィルタは、第２の遷移波長域における分光透過率曲線が温度の上昇とともに正シフトする吸収型ガラスと、第１の遷移波長域における分光透過率曲線が温度の上昇とともに負シフトする、色素Ａ１を含有する層を含む吸収層を備える。したがって、このような吸収層は全体として、波長５４０〜７９０ｎｍに遷移波長域を有するとともに、その遷移波長域における分光透過率曲線が温度の上昇とともに長波長側または短波長側へシフトする量が、吸収型ガラスのみで構成される吸収層、あるいは第２の色素と吸収型ガラスを含む吸収層、と比べて抑制できる。すなわち、本フィルタは、遷移波長域において、温度依存性が抑制された分光透過率曲線を有する吸収層を備える。
なお、透明樹脂Ｂ、色素Ａ１、反射層、反射防止層等の、吸収型ガラス以外は第１の実施形態における構成および好的条件とすればよい。
【００６９】
（その他の実施形態）
以上説明した実施形態は、波長５４０〜７９０ｎｍに遷移波長域を有する吸収層を備えた近赤外線カットフィルタの例であるが、これに限定されず、例えば、波長７５０〜９５０ｎｍに遷移波長域を有する吸収層を備えた光学フィルタ、波長９５０〜１２００ｎｍに遷移波長域を有する吸収層を備えた光学フィルタや、波長３５０〜５４０ｎｍに遷移波長域を有する吸収層を備えた光学フィルタ等にも広く適用可能であり、同様の効果が得られる。また、第１、２の実施形態を含み、第１，２の吸収体の「第１，２の遷移波長域」は、第１の実施形態で説明した波長域として定義できる。
【実施例】
【００７０】
以下、本発明の実施例を記載する。なお、吸収層や反射層等の分光透過率曲線の測定には、いずれもオーシャンオプティクス社製のＨＲ２０００高分解能小型ファイバ光学分光器を用いた。
（実施例１）
ポリイミド樹脂溶液（ネオプリム（登録商標）Ｃ３Ｇ３０）にシクロヘキサノン、Ｎ−メチルピロリドン、式（Ａ１−１１ａ）のスクアリリウム系化合物を加え、樹脂層を形成するための塗工液を調製した。ポリイミド樹脂１００質量部に対して、式（Ａ１−１１ａ）のスクアリリウム系化合物は６．２質量部とした。
この塗工液を、厚さ０．２ｍｍのＣｕＯ含有フツリン酸ガラス（旭硝子社製、商品名：ＮＦ−５０ＴＸ）からなる基板上に、スピンコート法により、塗布し、溶媒を加熱乾燥して、厚さ約１．０μｍの樹脂層を形成し、光学フィルタを得た。
【００７１】
（実施例２）
実施例１と同様のポリイミド樹脂溶液に、シクロヘキサノン、Ｎ−メチルピロリドンおよび式（Ａ１−１１ａ）のスクアリリウム系化合物に加え、さらに式（Ａ２−１１ａ）のシアニン系化合物をポリイミド樹脂１００質量部に対して１０．３質量部の割合で添加して、吸収層を形成するための塗工液を調製した。
この塗工液を、厚さ０．２ｍｍのガラス（ＳＣＨＯＴＴ社製、商品名：Ｄ２６３）基板上にスピンコート法により塗布し、溶媒を加熱乾燥して、厚さ約１．０μｍの吸収層を形成し、光学フィルタを得た。
【００７２】
（実施例３）
式（Ａ２−１１ａ）のシアニン系化合物に代えて、式（Ａ２−１３ａ）のシアニン系化合物を用いるとともに、その添加量をポリイミド樹脂１００質量部に対して４．１質量部の割合とした以外は、実施例２と同様にして光学フィルタを得た。
（実施例４）
式（Ａ２−１１ａ）のシアニン系化合物に代えて、式（Ａ２−１３ｂ）のシアニン系化合物を用いるとともに、その添加量をポリイミド樹脂１００質量部に対して４．３質量部の割合とした以外は、実施例２と同様にして光学フィルタを得た。
（実施例５）
式（Ａ２−１１ａ）のシアニン系化合物に代えて、フタロシアニン系化合物（ＦＤＲ−００５）を用いるとともに、その添加量をポリイミド樹脂１００質量部に対して２０．１質量部の割合とした以外は、実施例２と同様にして光学フィルタを得た。
【００７３】
（実施例６）
実施例２と同様のガラス基板に、蒸着法により、ＴｉＯ２膜とＳｉＯ２膜を交互に積層して、誘電体多層膜４８層からなる反射層を形成した。反射層の構成は、誘電体多層膜の積層数、ＴｉＯ２膜の膜厚およびＳｉＯ２膜の膜厚をパラメータとしてシミュレーションし、入射角０°の各分光透過率曲線において、（ｉｉｉ−１）〜（ｉｉｉ−３）を満たすように、具体的には、本例では、実施例２における吸収層と併せて、波長λＬ〜１１００ｎｍの光の平均透過率が１０％以下、波長４３０〜５５０ｎｍの光の透過率が９０％以上、波長λｂ〜１１００ｎｍの光の平均透過率が１％以下となるように求めた。図２に、上記設計をもとに作製した反射層の分光透過率曲線（入射角０°および３０°）を示す。また、本例では（ｉｉｉ−４）および（ｉｉｉ−５）も満たした。
【００７４】
次いで、実施例２と同様に調製した吸収層形成用の塗工液を、反射層を形成した上記ガラス基板の反射層形成面とは反対側の面に、スピンコート法により塗布し、溶媒を加熱乾燥して、厚さ約１．０μｍの吸収層を形成した。
この後、吸収層の表面に、蒸着法により、ＴｉＯ２膜とＳｉＯ２膜を交互に７層積層して反射防止層を形成し、光学フィルタを得た。
図３（ａ）は、得られた光学フィルタについて３０℃および１００℃で測定した分光透過率曲線（入射角０°）、図３（ｂ）は、常温で測定した分光透過率曲線（入射角０°および３０°）を示す。このように、得られた光学フィルタは、とくに遷移波長域を含む分光透過率曲線において、温度依存性が抑制され、入射角依存性も抑制された安定した光学特性を示した。
【００７５】
（実施例７〜９）
吸収層形成用の塗工液として、実施例３〜５と同様にして調製したものを用いた以外は実施例６と同様にして、光学フィルタを得た。
【００７６】
得られた光学フィルタについて、温度３０℃および１００℃における分光透過率曲線（入射角０°）を測定し、その測定結果から、遷移波長域において透過率２０%となる波長λＴ３０℃−２０％およびλＴ１００℃−２０％を求め、シフト量（ｎｍ）（＝λＴ１００℃−２０％−λＴ３０℃−２０％）を算出した。結果を、表３に示す。
なお、表３には、実施例１で用いた厚さ０．２ｍｍのＣｕＯ含有フツリン酸ガラスによる光学フィルタ（比較例１）のシフト量も記載した。さらに、表３には、ポリイミド樹脂溶液（ネオプリム（登録商標）Ｃ３Ｇ３０）にシクロヘキサノン、Ｎ−メチルピロリドンおよび式（Ａ１−１１ａ）のスクアリリウム系化合物のみを添加して調製した塗工液を用いた以外、実施例２と同様にして得た光学フィルタ（比較例２）について、同様にして求めたシフト量も併せ記載した。
【００７７】
【表３】
2017146506.tif 000012
【００７８】
表３から明らかなように、本発明の実施例にかかる光学フィルタはいずれも、光学特性の温度依存性が小さく、温度変化に対し安定した光学特性を示した。
【００７９】
また、図４〜７にそれぞれ実施例２〜５の各吸収層における各色素（２種）の分光透過率曲線（入射角０°、常温）を示す。
図４〜７から明らかなように、いずれも第１，２の遷移波長域の重なり帯域が１５０ｎｍ以上あり、その重なり帯域には各色素の透過率が１５〜４０％となる波長が含まれていた。
また、実施例１においても、第１，２の遷移波長域の重なり帯域が１５０ｎｍ以上あり、その重なり帯域には樹脂層とＣｕＯ含有フツリン酸ガラスの透過率が２０％となる波長が含まれていた。
【産業上の利用可能性】
【００８０】
本発明の光学フィルタは、温度依存性の小さい光学特性を有するので、かかる特性を要求される用途、環境下で使用される近赤外線カットフィルタ等として有用である。
【符号の説明】
【００８１】
１１…吸収層、１２…反射層、１３…透明基板、１４…反射防止層。
【図１】
2017146506.tif 000015
【図２】
2017146506.tif 000016
【図３】
2017146506.tif 000017
【図４】
2017146506.tif 000018
【図５】
2017146506.tif 000019
【図６】
2017146506.tif 000020
【図７】
2017146506.tif 000021